(57)【要約】【課題】凸版反転印刷法によるカラーフィルターの作製において、フィルターとして所望される最適な画像を正確に形成することができ、高い生産性を得ることができるカラーフィルター作製用インキ組成物を提供する。【解決手段】顔料、樹脂、表面エネルギー調整剤、速乾性有機溶剤、遅乾性有機溶剤を必須成分として含有するインキ組成物であり、２５℃でのインク粘度が０．５〜１０．０ｍＰａ・ｓであり、表面エネルギーが１５〜２５ｍＮ／ｍであり、ブランケットに対する膨潤量が１００ｍｇ／ｃｍ３以下で、ブランケット表面に対する接触角が３５°以下であることが好ましい。【選択図】なし【特許請求の範囲】
【請求項１】
ブランケット表面に形成された均一なインキ塗膜を凸版にて画像化し、これを被印刷基材に転写する凸版反転印刷法によりカラーフィルターを作製するために用いられるインキ組成物であって、顔料、樹脂、表面エネルギー調整剤、速乾性有機溶剤、遅乾性有機溶剤を含有するカラーフィルター作製用インキ組成物。
【請求項２】
樹脂が、熱硬化性樹脂であって、ポリエステル系樹脂、アクリル系樹脂、エポキシ系樹脂、メラミン系樹脂、ベンゾグアナミン系樹脂からなる群から選ばれる１つ以上である請求項１に記載のカラーフィルター作製用インキ組成物。
【請求項３】
顔料対樹脂の固形分比率が、質量比で１：２〜８：１である請求項１または２記載のカラーフィルター作製用インキ組成物。
【請求項４】
速乾性有機溶剤が、２０℃における蒸気圧が１１．３×１０２Ｐａ（８．０ｍｍＨｇ）以上、または大気圧下における沸点が１１５℃未満のエステル系溶剤、アルコール系溶剤、エーテル系溶剤及び炭化水素系溶剤から選ばれる１つ以上であり、この速乾性有機溶剤の合計量がインキ組成物中に５〜９０質量％である請求項１ないし請求項３のいずかに記載のカラーフィルター作製用インキ組成物。
【請求項５】
遅乾性有機溶剤が、２０℃における蒸気圧が１１．３×１０２Ｐａ（８．０ｍｍＨｇ）未満、または大気圧下における沸点が１１５℃以上のエステル系溶剤、アルコール系溶剤、エーテル系溶剤及び炭化水素系溶剤から選ばれる１つ以上であり、この遅乾性有機溶剤の合計量がインキ組成物中に５〜９０質量％である請求項１ないし請求項３のいずれかに記載のカラーフィルター作製用インキ組成物。
【請求項６】
表面エネルギー調整剤が、フッ素系界面活性剤であって、インキ組成物中０．０５〜５．０質量％含有する請求項１ないし請求項５のいずれかに記載のカラーフィルター作製用インキ組成物。
【請求項７】
２５℃におけるインキ粘度が、０．５ｍＰａ・ｓ〜１０．０ｍＰａ・ｓであり、かつ表面エネルギーが、１５ｍＮ／ｍ〜２５ｍＮ／ｍである請求項１ないし請求項６のいずれかに記載のカラーフィルター作製用インキ組成物。
【請求項８】
ブランケットに対する膨潤量が、１００ｍｇ／ｃｍ３以下である請求項１ないし請求項７のいずれかに記載のカラーフィルター作製用インキ組成物。
【請求項９】
ブランケット表面に対する接触角が、３５°以下である請求項１ないし請求項８のいずれかに記載のカラーフィルター作製用インキ組成物。
【請求項１０】
ブラックマトリックス形成用であって、顔料が、チタンブラックである請求項１ないし請求項９のいずれかに記載のカラーフィルター作製用インキ組成物。
【発明の詳細な説明】
【技術分野】
【０００１】
本発明は、ＴＦＴ型カラー液晶表示装置のカラーフィルターを凸版反転印刷法により作製する際に好適に使用できるインキ組成物に関する。
【背景技術】
【０００２】
現在、ＴＦＴ型カラー液晶表示装置に用いられるカラーフィルターを製造する方法としては、カラーフィルターの画像として高い平坦性や解像度が得られるフォトレジスト法が主力である。
しかし、このフォトレジスト法では、各色ごとに塗布、露光、現像等の長工程を経るため、莫大な設備投資を要し、昨今要求される低製造コスト化並びに大面積化には不適であった。
このような欠点を解消する方法として、本出願人は、凸版反転印刷法と称する新しい製造方法を提案している（特許文献１参照）。
【０００３】
この凸版反転印刷法とは、図１（ａ）に示すように、まずインキ塗布装置１によりブランケット２の表面に均一な厚みのインキ塗膜３を形成する。ついで、図１（ｂ）に示すように、表面に均一なインキ塗膜３が形成されたブランケット２の表面を凸版３に押圧、接触させ、凸版４の凸部の表面に、ブランケット２表面上のインキ塗膜３の一部を付着、転移させる。これによりブランケット２の表面に残ったインキ塗膜３には印刷パターン（画像）が形成されることになる。ついで、図１（ｃ）に示すように、この状態のブランケット２をガラス板、プラスチックシートなどの被印刷基材５の表面に押圧して、ブランケット２上に残ったインキ塗膜３を転写し、この被印刷基材５上に転写されたインキ塗膜３を乾燥する方法である。
【０００４】
この凸版反転印刷法は、４色同時入色が可能で、色毎の乾燥が不要であるなどの短工程によって製造が行え、低製造コスト及び低設備コスト化が実現できるとともに、その得られる品質もフォトレジスト方法によるもののそれに近いものが得られつつある。
しかし、凸版反転印刷法では、フォトレジスト法に用いられる光硬化型インキが使用できないため、凸版反転印刷法に最適なインキ組成物が求められている。
【特許文献１】特開２００１−５６４０５号公報
【発明の開示】
【発明が解決しようとする課題】
【０００５】
本発明の課題は、凸版反転印刷法によるカラーフィルターの作製において、フィルターとして所望される最適な画像を正確に形成することができ、高い生産性を得ることができるカラーフィルター作製用インキ組成物を提供することにある。
【課題を解決するための手段】
【０００６】
かかる課題を解決するため、
請求項１の発明は、ブランケット表面に形成された均一なインキ塗膜を凸版にて画像化し、これを被印刷基材に転写する凸版反転印刷法によりカラーフィルターを作製するために用いられるインキ組成物であって、顔料、樹脂、表面エネルギー調整剤、速乾性有機溶剤、遅乾性有機溶剤を含有するカラーフィルター作製用インキ組成物である。
請求項２の発明は、樹脂が、熱硬化性樹脂であって、ポリエステル系樹脂、アクリル系樹脂、エポキシ系樹脂、メラミン系樹脂、ベンゾグアナミン系樹脂からなる群から選ばれる１つ以上である請求項１に記載のカラーフィルター作製用インキ組成物である。
【０００７】
請求項３の発明は、顔料対樹脂の固形分比率が、質量比で１：２〜８：１である請求項１又は２記載のカラーフィルター作製用インキ組成物である。
請求項４の発明は、速乾性有機溶剤が、２０℃における蒸気圧が１１．３×１０２Ｐａ（８．０ｍｍＨｇ）以上、または大気圧下における沸点が１１５℃未満のエステル系溶剤、アルコール系溶剤、エーテル系溶剤及び炭化水素系溶剤から選ばれる１つ以上であり、この速乾性有機溶剤の合計量がインキ組成物中５〜９０質量％である請求項１ないし請求項３のいずかに記載のカラーフィルター作製用インキ組成物である。
請求項５の発明は、遅乾性有機溶剤が、２０℃における蒸気圧が１１．３×１０２Ｐａ（８．０ｍｍＨｇ）未満、または大気圧下における沸点が１１５℃以上のエステル系溶剤、アルコール系溶剤、エーテル系溶剤及び炭化水素系溶剤から選ばれる１つ以上であり、この遅乾性有機溶剤の合計量がインキ組成物中５〜９０質量％である請求項１ないし請求項３のいずれかに記載のカラーフィルター作製用インキ組成物である。
【０００８】
請求項６の発明は、表面エネルギー調整剤が、フッ素系界面活性剤であって、インキ組成物中０．０５〜５．０質量％含有する請求項１ないし請求項５のいずれかに記載のカラーフィルター作製用インキ組成物である。
請求項７の発明は、２５℃におけるインキ粘度が、０．５ｍＰａ・ｓ〜１０．０ｍＰａ・ｓであり、かつ表面エネルギーが、１５ｍＮ／ｍ〜２５ｍＮ／ｍである請求項１ないし請求項６のいずれかに記載のカラーフィルター作製用インキ組成物である。
【０００９】
請求項８の発明は、ブランケットに対する膨潤量が、１００ｍｇ／ｃｍ３以下である請求項１ないし請求項７のいずれかに記載のカラーフィルター作製用インキ組成物である。
請求項９の発明は、ブランケット表面に対する接触角が、３５°以下である請求項１ないし請求項８のいずれかに記載のカラーフィルター作製用インキ組成物である。
請求項１０の発明は、ブラックマトリックス形成用であって、顔料が、チタンブラックである請求項１ないし請求項９のいずれかに記載のカラーフィルター作製用インキ組成物である。
【発明の効果】
【００１０】
このような発明特定事項により、本発明のカラーフィルター作製用インキ組成物にあっては、ブランケット表面上に均一な厚さのインキ塗膜が形成され、このインキ塗膜に印刷パターンが凸版との接触により形成される間に、インキ塗膜から適量の有機溶剤が揮発、吸収され、形成される印刷パターン（画像）をなすインキ塗膜には適切な凝集力と粘着性とが発現し、微細で精緻で忠実な印刷パターン（画像）がブランケット上に形成される。さらに、ブランケットから被印刷基材に印刷パターン（画像）を完全に転写する際に必要な適切な凝集力と粘着性を備えたものとなる。このため、凸版反転印刷法によるカラーフィルター作製用のインキ組成物として極めて好適なものとなる。
【発明を実施するための最良の形態】
【００１１】
以下、本発明を詳しく説明する。
本発明のカラーフィルター作製用インキ組成物は、顔料、樹脂、表面エネルギー調整剤、速乾性有機溶剤、遅乾性有機溶剤を必須成分として含有するものである。
顔料としては、カラーフィルター用顔料として用いることができる公知のものが挙げられるが、色純度と色濃度が高く、透明性の高いものが好まれている。すなわち、顔料の分散性が高いほどこれらの特性が発揮されやすいため、必要に応じて顔料への表面処理や、分散時に顔料分散剤や界面活性剤等の助剤を加えることができる。これらの顔料には、例えば、赤、緑及び青の各色で使用できる顔料として次のものが挙げられる。顔料の種類は、カラーインデックス（Ｃ．Ｉ．）Ｎｏ．で示す。
【００１２】
まず、赤色顔料として、９７、１２２、１２３、１４９、１６８、１７７、１８０、１９２、２０８、２０９、２１５などがが、緑色顔料として７、３６などが、青色顔料として、１５、１５：１、１５：３、１５：６、２２、６０、６４などが挙げられる。墨顔料として、カーボンブラック、チタンブラックなどが挙げられる。また、これら赤、緑及び青顔料の色調整及びインキの流動性を改善するために、次に挙げる顔料を必要量添加することができる。例えば、黄顔料として、１７、８３、１０９、１１０、１２８などが、紫顔料として、１９、２３などが、白顔料として、１８、２１、２７、２８などが、橙顔料として、３８、４３などが挙げられる。
【００１３】
また、ブラックマトリックスを形成するためのインキ組成物に用いられる顔料には、チタンブラックが用いられる。通常、フォトレジスト法では、ブラックマトリックスに必要とされる光遮蔽度（墨の光学濃度で代用：以下ＯＤ値と言う）をより高いレベルで達成しようとすると、露光工程で充分に光が浸透せず、露光不足、現像不良を発生しやすい。ところが、この凸版反転印刷法では露光工程等を経ないため、フォトレジスト法のような前述の問題も発生しない。よって、高いＯＤ値のブラックマトリックスが得られる。
【００１４】
また、本インキ組成物でも、カラーフィルターに一般的に用いられているカーボンブラックも使用できるが、チタンブラックあるいはチタンブラックとカーボンブラックを併用した方が、チタンブラックの顔料特性から良好な顔料分散が得られ、かつ低粘度であるため、インキ組成物中の含有量を高くできることから、ＴＦＴ型液晶表示装置用カラーフィルターに要求されるＯＤ値を薄膜で実現できるため好ましい。
【００１５】
これらの顔料は、単体以外に、顔料を予め分散剤、有機溶剤に分散させた顔料分散体であっても良い。例えば、青色顔料１５：６の場合には、ＥＸＣＥＤＩＣ  ＢＬＵＥ  ０５６５（商品名、大日本インキ化学工業社製）が使用できる。これ以外に、ＥＸＣＥＤＩＣ  ＲＥＤ  ０７５９、ＥＸＣＥＤＩＣ  ＹＥＬＬＯＷ  ０５９９、ＥＸＣＥＤＩＣ  ＧＲＥＥＮ  ０３５８、ＥＸＣＥＤＩＣ  ＹＥＬＬＯＷ  ０６４８（以上いずれも商品名、大日本インキ化学工業社製）、チタンブラック分散液（三菱マテリアル（株）製）などを使用することができる。
【００１６】
顔料の結着剤として機能する樹脂としては、カラーフィルターに要求される耐熱性、耐熱水性、耐アルカリ性、耐酸性などの物性を満足させるため、熱黄変性の少ない熱硬化性樹脂であって、ポリエステル系樹脂、アクリル系樹脂、エポキシ系樹脂、メラミン系樹脂、ベンゾグアナミン系樹脂からなる群から選ばれる１つ以上のものが使用される。なかでも、ポリエステル系樹脂、アクリル系樹脂あるいはエポキシ系樹脂のいずれか１つ以上と、メラミン系樹脂あるいはベンゾグアナミン系樹脂のいずれか１つ以上とを組み合わせたものが好ましい。さらに、ポリエステル系樹脂とメラミン系樹脂の組み合わせ、及びエポキシ系樹脂、メラミン系樹脂及びベンゾグアナミン樹脂系を組み合わせたものがより好ましい。この樹脂としては、熱硬化システムを利用する場合、カラーフィルターの製造に用いられる一般的な熱硬化性樹脂が使用できるが、他の硬化システムを利用する場合は、それぞれに最適な樹脂を選択できる。例えば、ラジカル型紫外線硬化型樹脂やカチオン型紫外線硬化型樹脂、電子線硬化型樹脂なども使用できる。
【００１７】
この樹脂の代表的なものを以下に例示する。
ポリエステル系樹脂：「２５Ｘ１８９２」大日本インキ化学工業（株）製
アクリル樹脂：「アクリディックＡ−３４５」大日本インキ化学工業（株）製
エポキシ系樹脂：「エピクロンＰ−４１５」大日本インキ化学工業（株）製、「エピコート８２８」、エピコート１００１」、エピコート１００４」ジャパンエポキシレジン（株）製
メラミン系樹脂：「メランＸ８１」日立化成工業（株）製、「サイメル３０３」三井サイテック（株）製
ベンゾグアナミン系樹脂：「ユーバン２１Ｒ」三井化学（株）製
エポキシメラミン系樹脂：「ＴＣＭ−０１メジューム」大日本インキ化学工業（株）製
ポリエステルメラミン系樹脂：「９９Ｘ０２０７」大日本インキ化学工業（株）製
また、樹脂の熱黄変性は、ガラス板上に厚さ３〜５μｍの樹脂膜を塗工により形成し、これを２４０℃で１時間加熱し、加熱前後の樹脂膜の黄変度合を色差で評価し、ΔＥが４以下のものを熱黄変性が少ないものとし、これを満足する樹脂が好適に使用できる。
【００１８】
本発明のカラーフィルター作製用インキ組成物においては、樹脂を溶解してビヒクルとし、顔料をこれに分散するための有機溶剤として、速乾性有機溶剤と遅乾性有機溶剤とを併用して使用する。
速乾性有機溶剤としては、２０℃における蒸気圧が１１．３×１０２Ｐａ（８．０ｍｍＨｇ）以上かつ大気圧下における沸点が１１５℃未満のエステル系溶剤、アルコール系溶剤、エーテル系溶剤及び炭化水素系溶剤のいずれか１つ以上が用いられ、この速乾性有機溶剤は全インキ組成物中、５〜９０質量％、好ましくは１０〜６０質量％、さらに好ましくは２０〜４０質量％含有されている。
この速乾性有機溶剤は、ブランケットにインキ塗膜が形成される時には、インキ組成物が良好な流動性を有するために用いられ、その後、凸版にて画像化されるまでの間に、空中に揮発もしくはブラケットに吸収されることで、インキ粘度が上昇し、画像化に最適な粘度と粘着性と凝集力を有するようにするために配合される。また、その配合量は、凸版反転印刷法の印刷速度や各色の印刷順序によって、全インキ組成物中５〜９０質量％の範囲で調整される。これの含有量が５質量％未満ではブランケット上でのインキ塗膜の乾燥が不十分で凸版にて画像化されなくなり、９０質量％を超えるとブランケット上でインキ塗膜が乾燥しすぎて凸版に転写しない。
【００１９】
また、この速乾性有機溶剤の蒸気圧が１１．３×１０２Ｐａ（８．０ｍｍＨｇ）未満の場合は、ブランケット上のインキ塗膜が充分に乾燥せず、凸版以外部分にもインキ塗膜が転移し、ブランケット上に良好な画像が形成されないなどの不具合が生じるため好ましくない。これら速乾性有機溶剤は、ビヒクルの溶解性、顔料分散系への親和性を考慮し、それぞれに応じた溶剤が選択されるが、例として次に挙げられるものが用いられる。
エステル系溶剤として、酢酸エチル、酢酸ノルマルプロピル、酢酸イソプロピル、アルコール系溶剤として、メタノール、エタノール、１−プロパノール、２−プロパノール、炭化水素系溶剤として、ペンタン、ヘキサン、シクロヘキサン、メチルシクロヘキサン、トルエン、キシレンなどが挙げられる。またこれらは、それぞれの系内及び複数の系の混合物でもよい。中でも、酢酸イソプロピルや、エタノール及び２―プロパノールが、その蒸発速度や表面張力から見て好ましい。
【００２０】
遅乾性有機溶剤としては、２５℃における蒸気圧が１１．３×１０２Ｐａ（８．０ｍｍＨｇ）未満かつ大気圧下における沸点が１１５℃以上のエステル系溶剤、アルコール系溶剤、エーテル系溶剤及び炭化水素系溶剤のいずれか１つ以上が用いられ、この遅乾性有機溶剤は全インキ組成物中５〜９０質量％、好ましくは３０〜７０質量％、さらに好ましくは４０〜６０質量％含有されている。
この遅乾性有機溶剤は、凸版によりブランケットに形成され画像化されたインキ塗膜が、被印刷基材上に転写されるまで、ブランケット上に残留することで、インキの粘度が一定以上に上昇することを防ぎ、被印刷基材上に良好な画像を得ることができるうにするために用いられる。また、その配合量は、凸版反転印刷法の印刷速度や各色の印刷順序によって、全インキ組成物中５〜９０質量％の範囲で調整される。これの含有量が５質量％未満ではブランケット上のインキ塗膜が乾燥しすぎて凸版に転写できなくなり、９０質量％を超えるとブランケット上でのインキ塗膜の乾燥が不十分で凸版にて画像化できなくなる。
【００２１】
また、この遅乾性有機溶剤の蒸気圧が１１．３×１０２Ｐａ以上の場合は、ブランケット上のインキ塗膜が乾燥し過ぎるため、凸版へインキが転移せず、ブランケット上に良好な画像化されたインキ塗膜が形成されないなどの不具合が生じるため好ましくない。これら溶剤は、ビヒクルの溶解性、顔料分散系への親和性を考慮し、それぞれに応じた溶剤が選択されるが、例えば次に挙げられるものが用いられる。
エステル系溶剤として、プロピレングリコールモノメチルエーテルアセテート（ＰＧＭＡｃ）、３メトキシー３メチルーブチルアセテート（「ソルフィットＡＣ」商品名  （株）クラレ製）、エトキシエチルプロピオネート（ＥＥＰ）、アルコール系溶剤として、１−ブタノール、ダイヤドール１３５（商品名（株）三菱レーヨン製）、３メトキシー３メチルー１ブタノール、１−ヘキサノール、１，３ブタンジオール、１−ペンタノール、２−メチル１−ブタノール、４−メチル−２−ペンタノール、エーテル系溶剤として、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル、炭化水素系溶剤として、ソルベッソ１００、ソルベッソ１５０（商品名  エクソン化学（株）製）、その他にもＮ−メチルピロリドンが挙げられる。またこれらは、それぞれの系内及び複数の系の混合物でもよい。中でも、プロピレングリコールモノメチルエーテルアセテート、３メトキシー３メチルーブチルアセテート、エトキシエチルプロピオネート、及びダイヤドール１３５が、その蒸発速度や表面張力から見て好ましい。
【００２２】
表面エネルギー調整剤は、ブランケット表面にインキ組成物が均一に良好に塗布できるように、インキ組成物の表面エネルギーをブランケットの表面の表面エネルギーよりも小さくするために添加されるものである。この表面エネルギー調整剤には、フッ素系界面活性剤の１種または２種以上が用いられ、全インキ組成物中０．０５〜５．０質量％、好ましくは０．１〜１．０質量％含有され、これによりブランケットへのインキ塗工時に、塗工された塗膜の平滑性が向上しより均一な塗膜が得られる。これの含有量がこの範囲外で量が少ないと、ブランケット上でのインキはじきが発生したり、インキ塗膜が均一にならずムラが生じたりして好ましくなく、量が多すぎると、被印刷基材上へ転写後、インキ塗膜中の表面エネルギー調整剤が被印刷基材とインキ塗膜との密着性を阻害する不具合が生じてこれも好ましくない。
この表面エネルギー調整剤の具体的なものとしては、メガファック  Ｆ−４７０、メガファック  Ｆ−４７２、メガファック  Ｆ−４８４（以上、商品名  大日本インキ化学工業（株）製）などの１種または２種以上が用いられる。
【００２３】
さらに、このカラーフィルター作製用インキ組成物中の顔料と樹脂との配合質量比は、固形分比率で、顔料：樹脂で１：２〜８：１、好ましくは２：３〜７：１、さらに好ましくは１：１〜６：１とされる。この配合比率は、ブランケット表面のインキ塗膜に凸版により画像が形成された時点でも同じである。配合する樹脂によっても異なるが、顔料に対して必要以上の樹脂が存在すると、その樹脂のタック性やインキ塗膜の粘弾性が大きいことにより、凸版による画像形成時に、画線がビリついたりするなどシャープな画像が得られず好ましくない。一方、顔料に対しての樹脂が不足すると、被印刷基材への転写時に、ブランケット表面からインキ塗膜が完全に転写しないなどの不具合が生じて好ましくない。
【００２４】
本発明のカラーフィルター作製用インキ組成物では、上述の顔料、樹脂、速乾性有機溶剤、遅乾性有機溶剤、表面エネルギー調整剤に必須成分以外に、顔料分散剤、消泡剤、被印刷基材への接着付与剤などの各種添加剤を適宜適量配合することができる。
また、全インキ組成物中の各必須成分の配合比は、質量表示で、顔料５〜２０％、好ましくは７〜１５％で、樹脂１〜１０％、好ましくは３〜７％で、速乾性有機溶剤１０〜６０％、好ましくは２０〜４０％で、遅乾性有機溶剤３０〜７０％、好ましくは４０〜６０％で、表面エネルギー調整剤０．０５〜５．０％、好ましくは０．１〜１．０％とされる。
さらに、このような組成のインキ組成物の製造は、顔料、樹脂、有機溶剤および顔料分散剤を、ビーズミルなどの一般的な分散機を用いてカラーフィルター作製用インキ組成物に最適な分散状態まで分散し、これにさらに樹脂、有機溶剤および各種添加剤を混合後、粗大粒子を濾過して行われる。
【００２５】
本発明のカラーフィルター作製用インキ組成物にあっては、上述の組成を有するものであるが、その物性も重要な因子である。
この物性としては、まず温度が２５℃におけるインキ粘度が、０．５ｍＰａ・ｓ〜１０．０ｍＰａ・ｓの範囲内にある。これは、ブランケットへインキ組成物を均一に塗布するために、塗布装置からのインキ吐出性を鑑みて決定されたものである。この範囲よりも高い粘度の場合、塗工装置からのインキ吐出が不均一になり、ブランケット上に分断されて塗工される不具合や、塗工されたインキ塗膜が不均一となるため好ましくない。逆に、この範囲より低い粘度では、カラーフィルターに要求される色濃度や塗膜耐性が得られないため好ましくない。中でも、１．０〜５．０ｍＰａ・ｓであることがより好ましい。
インキ組成物の粘度の測定は、市販のコーンプレート型回転粘度計（例えば、東機産業（株）製  ＴＶ−２０Ｌなど）によって行われる。
【００２６】
次に、インキ組成物の表面エネルギーも重要な因子である。インキ組成物の表面エネルギーは、１５ｍＮ／ｍ〜２５ｍＮ／ｍであることが好ましいが、概ね２２ｍＮ／ｍより低表面エネルギーである程好ましい。この範囲より高い表面エネルギーの場合、ブランケットへのインキレベリング性が悪く、ブランケット上でインキがはじいたりするなど均一なインキ塗膜が得られず好ましくない。また、この範囲よりも低い表面エネルギーのインキ組成物は実質的に製造できない。
表面エネルギーの測定は、市販の自動表面張力計（例えば、協和界面化学（株）製  ＣＢＹＰ−Ａ３など）を用いて行われる。
【００２７】
さらに、ブランケットに対する膨潤量も重要である。この膨潤量は１００ｍｇ／ｃｍ３以下、好ましくは４０〜９０ｍｇ／ｃｍ３の範囲とされる。この膨潤量とは、インキ組成物をブランケットに塗布した際に、インキ組成物中に含まれる有機溶剤がブランケット表面に浸透し、ブランケットの表面がこの浸透した有機溶剤で膨潤する度合いを示すものである。この値は、インキ組成物中の有機溶剤が凸版と接触するまでの間にブランケット表面に吸収される量に関係するとともにブランケットの表面がこの吸収された有機溶剤によって膨潤し、適切なインキ塗膜の剥離性、転移性を得るためにも関係する。
【００２８】
この膨潤量の具体的な測定法は、面積５０ｃｍ２、厚さ０．５ｍｍのブランケット材にインキ塗膜が１０μｍになるように、バーコーターを用いて塗布し、１分後に粘着紙などを用いて剥がし取る。この塗布、拭き取りの操作を同じブランケット材に対して１０回繰り返し、最終的なブランケット材の重量増加から膨潤量を算出し、これをブランケット材の体積で除して膨潤量とするものである。この膨潤量が１００ｍｇ／ｃｍ３を超えるとブランケット表面のシリコーンゴム層とこれを支える支持層との間で剥離が生じ、平滑性が失われたりして良好な画像が得られなくなる。
【００２９】
また、このカラーフィルター作製用インキ組成物のブランケット表面に対する接触角が、３５°以下、好ましくは２５〜３５°とされる。ブランケットの表面材料は通常シリコーンゴムから構成されており、このシリコーンゴムに対してインキ組成物が良好に付着し、均一なインキ塗膜が形成されるために３５°以下とすることが望ましい。接触角の測定は、市販の自動接触角計（例えば、協和界面化学（株）製  ＣＡ−Ｗ１５０など）を用いて行われる。
【００３０】
以下、具体例を示す。
表１、表２、表３に示す配合組成（重量部）のインキ組成物を作製し、その２５℃における粘度、表面エネルギー、膨潤量、接触角、ブランケットの表面状態（インキ組成物が付着した後の表面の凹凸の有無）、濡れ性（ブランケット表面に対するインキ組成物の濡れ性）、吐出性（インキ塗布装置からのインキ組成物の吐出性）、初期転移適性（ブランケットから凸版へのインキ塗膜の転移性）、最終転写性（ブランケットから被印刷基材へのインキ塗膜の転写性）、パターン適性（被印刷基材上に形成された画像品質）を評価した。
ここでのブランケットとしては、厚さ０．５ｍｍのシリコーンゴムとこれを支持する複数の支持層を有するもの（（株）金陽社製）を用いて、これらの測定を行った。各測定方法は先に述べたとおりである。
【００３１】
【表１】
2005128346.tif 000002
【００３２】
【表２】
2005128346.tif 000003
【００３３】
【表３】
2005128346.tif 000004
表１ないし表３において、配合量はすべて有効成分量（固形分）で表示した。
表１ないし表３において、
「ＦＡＳＴＯＧＥＮ  ＧＲＥＥＮ  ２ＹＫ」：  大日本インキ化学工業（株）製Ｃ．Ｉ．ピグメントグリーン３６
「ＥＸＣＥＤＩＣ  ＧＲＥＥＮ  ０３５８」：大日本インキ化学工業（株）製  顔料分散体、Ｃ．Ｉ．ピグメントグリーン３６
「２５Ｘ１８９２」：大日本インキ化学工業（株）製  ポリエステル樹脂
「サイメル３０３」：三井サイテック（株）製  メラミン樹脂
「ユーバン２１Ｒ」：三井化学（株）製  ベンゾグアナミン樹脂
「９９Ｘ０２０７」：大日本インキ化学工業（株）製  ポリエステルメラミン系樹脂
「メガファックＥＸＰ．ＴＰ−１１５９」：  大日本インキ化学工業（株）製  フッ素系界面活性剤
「ＥＸＣＥＤＩＣ  ＢＬＵＥ  ０５６５」：大日本インキ化学工業（株）製  顔料分散体、Ｃ．Ｉ．ピグメントブルー１５：６である。
この評価結果を表１、表２、表３に合わせて示す。
【００３４】
これらの結果から、本発明のカラーフィルター作製用インキ組成物においては、凸版反転印刷法によりカラーフィルターを製造するのに好適なインキ組成物であることがわかる。
【産業上の利用可能性】
【００３５】
この発明のカラーフィルター作成用インキ組成物は、特にＴＦＴ型液晶表示装置のカラーフィルターを製造するための新しい方法である凸版反転印刷法に好適に使用される。
【図面の簡単な説明】
【００３６】
【図１】本発明における凸版反転印刷法の一例を模式的に示す概略構成図である。
【図１】
2005128346.tif 000005